【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
主鎖を有し、かつ前記主鎖に結合した側鎖に酸性基を有するプロトン伝導性の炭化水素系高分子であって、該酸性基は、前記主鎖から７〜１２原子離れている前記側鎖の原子に結合している、プロトン伝導性炭化水素系高分子。
【請求項２】
前記酸性基がスルホン酸基である、請求項１に記載の高分子。
【請求項３】
前記高分子の重量平均分子量が少なくとも約２０，０００である、請求項１に記載の高分子。
【請求項４】
前記高分子のガラス転移温度が少なくとも約１００℃である、請求項１に記載の高分子。
【請求項５】
高分子電解質膜に成形した、請求項１に記載の高分子。
【請求項６】
該膜が層分離形態の微細構造を有する、請求項５に記載の高分子。
【請求項７】
該膜が該膜の形態の制御を助ける添加剤をさらに含む、請求項５に記載の高分子。
【請求項８】
該膜がその水和性を上昇させることおよび／またはそのイオン伝導度を上昇させることによって、該膜を改良する添加剤をさらに含む、請求項５に記載の高分子。
【請求項９】
プロトン伝導性の炭化水素系高分子膜を含む高分子電解質膜であって、前記高分子が、主鎖を有し、かつ前記主鎖に結合した側鎖に酸性基を有し、該酸性基は、前記主鎖から７〜１２原子離れている前記側鎖の原子に結合している、高分子電解質膜と、
前記膜の第１側に配置された第１触媒層と、
前記膜の第２側に配置された第２触媒層と、
前記第１触媒層の外に配置されたアノードと、
前記第２触媒層の外に配置されたカソードと
を含む膜電極アセンブリ。
【請求項１０】
アノードとカソードに挟まれた高分子電解質膜と、前記アノードへのメタノール燃料の供給とを含む直接メタノール型燃料電池であって、前記高分子電解質膜が、プロトン伝導性の炭化水素系高分子膜を含み、前記高分子が、主鎖を有し、かつ前記主鎖に結合した側鎖に酸性基を有し、該酸性基は、前記主鎖から７〜１２原子離れている前記側鎖の原子に結合している、直接メタノール型燃料電池。
【請求項１１】
層分離形態の微細構造を有する、プロトン伝導性の炭化水素系高分子。
【請求項１２】
前記高分子が、主鎖を有し、かつ前記主鎖に結合した側鎖に酸性基を有する、請求項１１に記載の高分子。
【請求項１３】
高分子電解質膜に成形した、請求項１１に記載の高分子。
【請求項１４】
プロトン伝導性の炭化水素系高分子膜を含む高分子電解質膜であって、前記高分子が、層分離形態の微細構造を有する高分子電解質膜と、
前記膜の第１側に配置された第１触媒層と、
前記膜の第２側に配置された第２触媒層と、
前記第１触媒層の外に配置されたアノードと、
前記第２触媒層の外に配置されたカソードと
を含む膜電極アセンブリ。
【請求項１５】
アノードとカソードに挟まれた高分子電解質膜と、前記アノードへのメタノール燃料の供給とを含む直接メタノール型燃料電池であって、前記高分子電解質膜が、プロトン伝導性の炭化水素系高分子膜を含み、前記高分子が、層分離形態の微細構造を有する、直接メタノール型燃料電池。
【請求項１６】
主鎖を有し、かつ前記主鎖に結合した側鎖に酸性基を有するプロトン伝導性の炭化水素系高分子であって、該主鎖はポリフェニレンオキシドまたはリグノスルホン酸塩樹脂を含む、プロトン伝導性炭化水素系高分子。
【請求項１７】
高分子電解質膜に成形した、請求項１６に記載の高分子。
【請求項１８】
前記酸性基がスルホン酸基である、請求項１６に記載の高分子。
【請求項１９】
プロトン伝導性の炭化水素系高分子膜を含む高分子電解質膜であって、前記高分子が、主鎖を有し、かつ前記主鎖に結合した側鎖に酸性基を有し、該主鎖は、ポリフェニレンオキシドまたはリグノスルホン酸塩樹脂を含む、高分子電解質膜と、
前記膜の第１側に配置された第１触媒層と、
前記膜の第２側に配置された第２触媒層と、
前記第１触媒層の外に配置されたアノードと、
前記第２触媒層の外に配置されたカソードと
を含む膜電極アセンブリ。
【請求項２０】
プロトン伝導性の膜を含む高分子電解質膜であって、前記膜が、塩基性材料と、酸性炭化水素系高分子、酸性炭化水素系オリゴマー、およびこれらのブレンドから選択される酸性材料とを組み合わせて含む高分子電解質膜。
【請求項２１】
前記酸性材料がスルホン化炭化水素系高分子である、請求項２０に記載の高分子電解質膜。
【請求項２２】
プロトン伝導性の膜を含む高分子電解質膜であって、前記膜が、塩基性材料と、酸性炭化水素系高分子、酸性炭化水素系オリゴマー、およびこれらのブレンドから選択される酸性材料とを組み合わせて含む高分子電解質膜と、
前記膜の第１側に配置された第１触媒層と、
前記膜の第２側に配置された第２触媒層と、
前記第１触媒層の外に配置されたアノードと、
前記第２触媒層の外に配置されたカソードと
を含む膜電極アセンブリ。
【請求項２３】
プロトン伝導性の膜を含む高分子電解質膜であって、前記膜がエポキシ含有高分子と窒素含有化合物とを組み合わせて含む、高分子電解質膜。
【請求項２４】
プロトン伝導性の膜を含む高分子電解質膜であって、前記膜が、異なる炭化水素系高分子のブレンド、または炭化水素系高分子とＮａｆｉｏｎ高分子とのブレンドを含む高分子電解質膜。
【請求項２５】
プロトン伝導性の膜を含む高分子電解質膜であって、前記膜が、異なる炭化水素系高分子のブレンド、または炭化水素系高分子とNafion高分子とのブレンドを含む高分子電解質膜と、
前記膜の第１側に配置された第１触媒層と、
前記膜の第２側に配置された第２触媒層と、
前記第１触媒層の外に配置されたアノードと、
前記第２触媒層の外に配置されたカソードと
を含む膜電極アセンブリ。
【請求項２６】
アノードとカソードに挟まれた高分子電解質膜と、前記アノードへのメタノール燃料の供給とを含む直接メタノール型燃料電池であって、前記高分子電解質膜が、プロトン伝導性の膜を含み、前記膜が、異なる炭化水素系高分子のブレンド、または炭化水素系高分子とNafion高分子とのブレンドを含む、直接メタノール型燃料電池。
【請求項２７】
主鎖を有し、かつ前記主鎖に結合した側鎖に酸性基を有するプロトン伝導性の炭化水素系高分子の合成方法であって、サブユニットを重合して該高分子を製造する前に、該高分子のサブユニットに酸性基を付加することを含む、プロトン伝導性炭化水素系高分子の合成方法。
【請求項２８】
前記酸性基がスルホン酸基である、請求項２７に記載の方法。
【請求項２９】
前記高分子の重量平均分子量が少なくとも約２０，０００である、請求項２７に記載の方法。
【請求項３０】
前記高分子のガラス転移温度が少なくとも約１００℃である、請求項２７に記載の方法。
【請求項３１】
前記高分子を高分子電解質膜に成形する工程をさらに含む、請求項２７に記載の方法。
【請求項３２】
該膜が層分離形態の微細構造を有する、請求項３１に記載の方法。
【請求項３３】
該膜に該膜の形態の制御を助ける添加剤を含める工程をさらに含む、請求項３１に記載の方法。
【請求項３４】
該膜に、その水和性を上昇させることおよび／またはそのイオン伝導度を上昇させることによって、該膜を改良する添加剤を含める工程をさらに含む、請求項３１に記載の方法。
【請求項３５】
プロトン伝導性の炭化水素系高分子であって、前記高分子が、主鎖を有し、かつ前記主鎖に結合した側鎖に酸性基を有し、前記高分子は、サブユニットを重合して前記高分子を製造する前に、前記高分子のサブユニットに酸性基を付加することによって合成し、そして前記高分子を高分子電解質膜に形成する工程と、
前記膜の第１側に第１触媒層を配置する工程と、
前記膜の第２側に第２触媒層を配置する工程と、
前記第１触媒層の外にアノードを配置する工程と、
前記第２触媒層の外にカソードを配置する工程と
を含む膜電極アセンブリの製造方法。
【請求項３６】
主鎖を有しかつ前記主鎖に結合した側鎖に酸性基を有するプロトン伝導性の炭化水素系高分子を、サブユニットを重合して前記高分子を製造する前に、前記高分子のサブユニットに酸性基を付加することによって合成し、そして前記高分子を高分子電解質膜に形成する工程と、
前記膜の第１側にアノードを配置する工程と、
前記膜の第１側にカソードを配置する工程と、
前記アノードへメタノール燃料供給を行う工程と、
を含む直接メタノール型燃料電池の製造方法。